(57)【要約】【課題】天然の藍染料（染め液）で木地表面を染色し、乾燥させ無公害の塗装を行い研磨することを要旨としたもので、木地素材の木目と伝統工芸でもある藍染めの藍色をうまく調和させ、藍特有の渋みと落ち着きのある色合いを有した、新規な木地製品およびその製造方法を提供しようとするものである。【解決手段】天然藍を栽培、収穫し葉藍から製造される「すくも」を仕上げる、そのすくもに消石灰や灰汁、ふすま等を加えて仕上げる昔ながらの手法「灰汁醗酵建て」の天然の藍染料（染め液）を作る。次に、ロクロ、ＮＣ等の機械で切削加工されたコースターやお盆等の木地表面を前述の天然の藍染料（染め液）で適数回染め、乾燥させる。乾燥した木地表面を無公害の下地塗装行い研磨する。その後、無公害の仕上げ塗装行い仕上げ研磨することを要旨としている。【選択図】図１
2005169883.tif 000002
【特許請求の範囲】
【請求項１】
所望形状の木地素材表面に染色前の下地研磨を施す一方、葉藍に含まれている青藍を灰汁醗酵建てした天然藍の染料液を作り、その染料液に木地を漬け込み取り出した後すぐに水洗いし酸化させる染色工程を適数回繰り返し十分な染め重ねを行い染色工程の作業が完了したら乾燥させ、更に前記木地表面に下地塗装を行い、該塗装面を研磨し仕上げ塗装を行い仕上げ研磨したことを特徴とする藍染め木地製品。
【請求項２】
上述木地素材が被子植物の双子葉類に当て嵌まる自然樹木であることを特徴とする請求項１記載の藍染め木地製品。
【請求項３】
上述木地素材が白くて木目の粗い自然樹木であることを特徴とする請求項１または２記載の藍染め木地製品。
【請求項４】
所望形状に切削加工された木地素材表面に染色前の下地研磨を施す一方、葉藍に含まれている青藍を灰汁醗酵建てした天然藍の染料液を作り、その染料液に木地を漬け込み取り出した後すぐに水洗いし酸化させる染色工程を適数回繰り返し十分な染め重ねを行い染色工程の作業が完了したらよく乾燥させ、更に前記木地表面に下地塗装を行い、該塗装面を研磨し仕上げ塗装を行い仕上げ研磨したことを特徴とする藍染め木地製品の製造方法。
【請求項５】
上述木地素材が被子植物の双子葉類に当て嵌まる自然樹木であることを特徴とする請求項４記載の藍染め木地製品の製造方法。
【請求項６】
上述木地素材が白くて木目の粗い自然樹木であることを特徴とする請求項４または５記載の藍染め木地製品の製造方法。
【発明の詳細な説明】
【技術分野】
【０００１】
本発明は、特産品、記念品等のお土産、贈答品や、器や箸置き、コースター、お盆等の飲食用品、机やテーブル、棚、写真立て、置き時計等のインテリア用品として多方面の木地製品に用いられる。又伝統工芸でもある藍染めを昔ながらの手法そのままに仕上げた天然の藍染料（染め液）で藍染めし藍特有の渋みと落ち着きのある色合いを呈した木地製品およびその製造方法に関するものである。
【背景技術】
【０００２】
天然藍を栽培、収穫し葉藍に含まれている青藍を灰汁醗酵建てした天然の藍染料（染め液）で麻や木綿等より製織された布地を染色することは古来から行われているが、この染色技法を木地に応用した技術はまだ実用化されていない。
【０００３】
本発明の参考にもなった先行技術として、草木染め木地製品およびその製造方法（特許文献１）があり、木地素材の区分や選定があまり無く広大な範囲の自然樹木が対象で、よもぎ草の煎汁や薬品（硫酸第一鉄など）を含有した媒染液による染色方法、又塗装は従来の塗料などを使用した方法であった。しかし前記先行技術だけでは、本発明でもある天然藍による藍染め木地製品およびその製造方法に適用できませんでした。
【特許文献１】特公平４−３６５２２号公報
【発明の開示】
【発明が解決しようとする課題】
【０００４】
藍染め染色方法のひとつとして薬品（水酸化ナトリウムなど）を使った薬品建法などがありますが、天然の藍染料より色素の発色が少し劣る。更に近代的な手法なため、昔ながらの手法で伝統工芸でもある天然の藍染料（染め液）のみを使った藍染めよりも付加価値は下がると言える。
【０００５】
従来の塗料にも有害化学物質等が含まれていて燃やすと有害な塗料などがあり、その塗料を使用し仕上げ工程の塗装を施した木地製品などを廃棄する場合は、産業廃棄物すなわち環境や身体に有害なゴミになる。
【０００６】
本発明は薬品や有害化学物質等を一切使用せず、天然や自然のみの材料を使用し、木地素材の木目と伝統工芸でもある天然藍染めの藍色をうまく調和させ、色調の濃淡が好都合に具現し、藍特有の渋みと落ち着きのある色合いを有した新規な木地製品およびその製造方法を提供しようとするものである。
【課題を解決するための手段】
【０００７】
発明者は木地の藍染め染色技法開発の為に長年試作研究を重ね、今般生産に適する藍染め木地製品およびその製造方法を完成した。
【０００８】
本発明の請求項１と４は、所望形状の木地素材と、所望形状に切削加工された木地素材の表面に染色前の下地研磨をサンドペーパーで施す一方、天然藍を栽培、収穫し葉藍から製造される「すくも」を仕上げ、そのすくもを用いて昔ながらの手法である「灰汁醗酵建て」の天然の藍染料（染め液）を作る。そして木地表面を前記天然の藍染料（染め液）で適数回染め重ねよく乾燥させる。乾燥した木地表面を自然の植物油、ワックス（ひまわり油、カンデリラワックス等）をベースにした無公害の塗料で下地塗装を施し乾燥させブラシによる研磨を行う。その後同じく無公害の塗料で仕上げ塗装を施し、再度乾燥させブラシによる仕上げ研磨することを特徴とする。又、上述木地素材とは切削加工されたもの及び化粧板（ツキ板）や木片、木屑等も含まれる。
【０００９】
本発明の請求項２と５は、上述木地素材が被子植物の双子葉類に当て嵌まる自然樹木であることを特徴とし、又請求項３と６は、上述木地素材が白くて木目の粗い自然樹木または被子植物の双子葉類に当て嵌まる白くて木目の粗い自然樹木であることを特徴とする。
【００１０】
そして、上述木地素材の区分、選定の理由づけとして裸子植物に当て嵌まる自然樹木の杉や檜の木地素材を使って天然藍による藍染めを実施してみました。しかし木地素材が白くない上に木目が細かかった為、本発明の目的でもある木地素材の木目が浮き出る効果、色調の濃淡が具現する効果、藍特有の渋みと落ち着きのある色合いを呈する効果などが旨く表現できず、天然藍による藍染め木地製品としての製品価値が少し劣る。
【発明の効果】
【００１１】
藍染め木地製品は、昔ながらの手法「灰汁醗酵建て」で仕上げた天然の藍染料（染め液）のみを使って適数回染色するため、木地素材の木目と藍染めの藍色が濃淡を有して好都合に調和し、今までにない藍特有の渋みと落ち着きのある色合いを呈することができ、更に新規な伝統工芸の藍染め木地製品およびその製造方法が完成した。
【００１２】
又、木地素材は天然の藍染料（染め液）に漬け込む時間の約２倍の酸化時間が望ましくそれにより木地表面の染めが十分行われ色素が発色し木目が浮き出る効果と、色調の濃淡が好都合に具現する効果がある。
【００１３】
藍染めは古来から着物や肌着など布地の染色方法のひとつとして行われているように、身に着けても毒性がない上に自然の植物油、ワックス（ひまわり油、カンデリラワックス等）をベースにした無公害の塗料で仕上げ塗装するため飲食用品として使用されることが多い木地製品の染料、塗料としては最適である。更に前記木地製品が不要になり廃棄する場合も、環境や身体に無害な廃棄物として扱える。
【００１４】
本発明に係る天然藍による藍染め木地製品およびその製造方法は上述の如きもので、木地素材を区分し、選定すること（被子植物の双子葉類に当て嵌まる白くて木目の粗い自然樹木であること）により染色後の色素の発色で木地表面の木目が浮き出るばかりか、色調の濃淡が好都合に具現し、藍特有の渋みと落ち着きのある色合いを呈することができた。
【００１５】
又、本発明の製造方法によると、藍色をした天然の藍染料（染め液）と所望形状に切削加工されたホワイトアッシュなどの被子植物の双子葉類に当て嵌まる白くて木目の粗い自然樹木が好都合に調和し、藍特有の渋みと落ち着きのある色合いを醸し出すばかりか、自然の植物油、ワックス（ひまわり油、カンデリラワックス等）をベースにした無公害の塗料による塗装で、染めが剥げにくい木地製品を容易に製作できる効果がある。
【発明を実施するための最良の形態】
【００１６】
本発明に用いる木地素材はホワイトアッシュなどの被子植物の双子葉類に当て嵌まる白くて木目の粗い自然樹木である。染色前には所望形状に切削加工された木地素材表面の下地研磨をサンドペーパーで施し、この時に加飾方法としてロウケツ染め等があり必要に応じて加飾を行う。
【００１７】
次に染色工程として天然の藍染料（染め液）に木地を１分〜２分間漬け込み取り出した後、水洗いし酸化させる。酸化時間は２分〜４分間が望ましく酸化により色素が発色し染色される。前述染色工程を１回とすれば、１回で染色される藍色の深さ（色の濃さ）によって染色工程の回数が変わり５回〜１０回程度の染めが適当で、十分な染め重ねによる染色で色素が発色し木目が浮き出るばかりか、色調の濃淡が好都合に具現する。
【００１８】
そして、十分に乾燥させた木地表面に自然の植物油、ワックス（ひまわり油、カンデリラワックス等）をベースにした無公害の塗料で下地塗装を施し乾燥させる。この時も、加飾方法として紋様書き等がある。その後ブラシによる研磨を行い、前述と同じく無公害の塗料で仕上げ塗装を施し、再度乾燥させブラシによる仕上げ研磨を行う。この製造工程の形により目的である藍特有の渋みと落ち着きのある色合いを呈した木地製品およびその製造方法を実現した。
【実施例１】
【００１９】
以下、本発明に係る藍染めした木地製品の製造方法の一実施例を図１により詳述する、特産品やコースター等の木地製品は、被子植物の双子葉類に当て嵌まる白くて木目の粗い自然樹木のホワイトアッシュやセンノキ、トネリコ等の木地素材をロクロ、ＮＣ等の機械で切削加工し所望形状の木地を作成しその木地表面の下地研磨をサンドペーパーで施す。（図１（１）−Ａ，Ｂ）
【００２０】
次に、布地の染色方法として古来から使用されている天然藍を栽培、収穫し葉藍から製造される「すくも」を仕上げる。そのすくも（１５ｋｇ）元石（２００ｇ）熱湯でやわらかくしたふすま（２００ｇ）と、ｐＨ１０．５〜１１ぐらいの灰汁（１２０ｌ）を２７０ｌ容量の藍ガメに入れ撹拌する。朝夕２回の撹拌を行い液温は２７℃に保って置く。４８時間ぐらいすると液表面に紫色の膜（金張り）が張ってくるので、張ると中石を（１００ｇ）と、ｐＨ１１．５〜１２ぐらいの灰汁（５０ｌ）を加えよく撹拌する。２４時間〜３６時間してから更にｐＨ１２以上の灰汁（４０ｌ）を加えて撹拌して置きます。そうして５日〜６日して十分色が出たところで止石（１００ｇ）を加えて撹拌する。ようやく止石を加えた次の日から染めが開始できる状態になりその後の液温は常時２３℃ぐらいで、ｐＨは１１ぐらいを保つようにする。前述の如くして仕上げる昔ながらの手法「灰汁醗酵建て」の天然の藍染料（染め液）を作る。この時に、加飾方法としてロウケツ染め等があり必要に応じて準備をして置く。（図１（１）−Ｃ）
【００２１】
藍染料（染め液）による染色前のこの時に、加飾方法としてロウケツ染め等があり必要に応じて加飾を行う。そして、被子植物の双子葉類に当て嵌まる白くて木目の粗い自然樹木のホワイトアッシュやセンノキ、トネリコ等を所望形状に切削加工した木地表面を上述天然の藍染料（染め液）で染める。染色工程は染め液に木地を１分間ぐらい漬け込み取り出した後、水洗いし酸化させる。酸化時間は２分間ぐらいが望ましく酸化により色素が発色し染色される。上述染色工程を１回とすれば１回で染色される藍色の深さ（色の濃さ）によって染色工程の回数が変わり５回〜１０回程度の染めが適当で、十分な染め重ねによる染色で色素が発色し木目が浮き出るばかりか、色調の濃淡が好都合に具現する。また、染色工程の理由づけとして、染め液に木地を１分間ぐらい漬け込むとありますが漬け込む時間によって藍の深さ（色の濃さ）が全く違ってくるという事はなく、染め液から木地を取り出した後、木地に浸透している染め液が酸素と化合する事により、はじめて色素が発色し木地表面が染色されていくので、木地に染め液を浸透させるだけの時間として１分間ぐらいの時間設定をしました。更に、染め液から木地を取り出した後の水洗いについては、木地表面に灰汁が付着したままの状態で酸化させると、染色（色素の発色）にムラが出来るのでよく水洗いし木地表面の灰汁を除去してから酸化させるようにしました。そして酸化時間については色素が十分に発色し染色される時間として２分間ぐらいの時間設定を行いました。（図１（２）−Ａ、Ｂ）
【００２２】
染色工程の作業が完了したら日陰で十分に乾燥させる。更に上述の如くして染めつけた木地表面に自然の植物油、ワックス（ひまわり油、カンデリラワックス等）をベースにした無公害の塗料で下地塗装を施し乾燥させる。この時も、加飾方法として紋様書き等があり必要に応じて加飾を行う。その後ブラシによる研磨を行い、前述と同じく自然の植物油、ワックスをベースにした無公害の塗料で仕上げ塗装を施し、再度乾燥させブラシによる仕上げ研磨するものである。（図１（３）−Ａ，Ｂ，Ｃ，Ｄ，Ｅ）
【図面の簡単な説明】
【００２３】
【図１】本発明に係る藍染め木地製品の製造工程を示す説明図である。（実施例１）
【図１】
2005169883.tif 000003